오스테나이트 안정 화 원소 Ni 및 부식성 증강 원소 Mo 에 대한 부분 적 인 대체물 로서 N 이 합금 내 에 포함 된다 . 강도 및 내 부식 성 을 위하 여 그리고 오스테나이트 상 을 안정 화 시키 기 위하 여 최소 0 . 10 % N 이 요구 된다 . 0 . 35 % 초과 N 의 첨가 는 용융 및 용접 동안 N 의 용해도 를 초과 할 것 이 며 , 이 는 질소 기체 포말 로 인한 공극 ( porosity ) 을 산출 시킬 것 이 다 . 용해도 한도 를 초과 하 지 않 더라고 , 0 . 35 % 초과 의 N 함량 은 내 부식 성 및 인성 을 감퇴 시키 는 질화물 ( nitride ) 입자 의 침전 경향 을 증가 시킨다 . 따라서 , 본 발명 의 오스테나이트 계 스테인리스 강 은 0 . 1 - 0 . 35 % N 을 갖 는다 . 한 구체 예 에서 , N 함량 은 0 . 14 - 0 . 35 % 일 수 있 다 .